(57)【要約】【課題】防滑効果が持続するとともに、安全性及びリサイクル性に優れたデッキ材を提供する。【解決手段】本発明のデッキ材１は、塩化ビニル樹脂を主成分とする本体２の表面に、アクリル系マイクロカプセル３を分散させた紫外線硬化型のアクリル樹脂を主成分とする防滑層４を設けたことを特徴とする。  このような構成とすることにより、アクリル系マイクロカプセル３が表面に露出して防滑効果を発揮し、該マイクロカプセル３は弾性体であるため、デッキ材１上を素足で歩いても足底が擦れることがない。また、該マイクロカプセル３は、アクリル系樹脂で形成してあるため紫外線硬化型のアクリル樹脂に馴染みがよく、表面から脱離しにくいものである。【選択図】図２
2010084398.tif 000002
【特許請求の範囲】
【請求項１】
塩化ビニル樹脂を主成分とする本体の表面に、アクリル系マイクロカプセルを分散させた紫外線硬化型のアクリル樹脂を主成分とする防滑層を設けたデッキ材。
【請求項２】
上記アクリル系マイクロカプセルの平均粒径が８０μｍ〜３００μｍである請求項１に記載のデッキ材。
【請求項３】
上記防滑層は、アクリル樹脂とアクリル系マイクロカプセルとの体積比率が９：１〜１：９である請求項１又は２に記載のデッキ材。
【請求項４】
上記アクリル系マイクロカプセルは、アクリルニトリル、メタクリル酸アクリロニトリル、メチルメタクリレートまたはこれらのコポリマーを主成分とする請求項１〜３のいずれかに記載のデッキ材。
【発明の詳細な説明】
【技術分野】
【０００１】
本発明は、住宅などのベランダやバルコニー等に用いるデッキ材に関する。
【背景技術】
【０００２】
デッキ材などの床材は、合成樹脂からなるものが開発されており、このような床材は、表面が濡れると滑りやすくなるため、表面に防滑処理が施されているものがある。
例えば、床材の基材上にアルミナなどからなる耐摩耗性粒子を分散させた塗膜を形成した防滑床材が開発されている（下記特許文献１の請求項１、図１など参照）。
また、床材本体の表面に網状体を設け、その上を軟質合成樹脂膜で覆った床材が開発されている（下記特許文献２の実用新案登録請求の範囲、第２図など参照）。
【０００３】
【特許文献１】特開２００７−２７８００５号公報
【特許文献２】実公平２−４６５８１号公報
【発明の開示】
【発明が解決しようとする課題】
【０００４】
上記特許文献１に記載の床材は、表面に露出した耐摩耗性粒子により滑りにくくなるが、素足で人が歩行した場合に、該粒子により足裏を擦りむくおそれがあり安全性に問題があった。また、粒子を高充填させた場合に、粒子が塗膜から脱離しやすくなり、防滑効果が長期間持続しないという問題があった。
上記特許文献２に記載の床材は、網状体を軟質合成樹脂膜で覆ってあるため、足裏を擦りむく危険性は少ないが、網状体にガラス繊維、カーボン繊維などを用いた場合、これら素材は塩化ビニルなどからなる床材本体と相溶性がなく、リサイクルしにくいという問題があった。
【０００５】
そこで、本発明の目的は、防滑効果が持続するとともに、安全性及びリサイクル性に優れたデッキ材を提供することにある。
【課題を解決するための手段】
【０００６】
本発明のデッキ材は、塩化ビニル樹脂（ＰＶＣ）を主成分とする本体の表面に、アクリル系マイクロカプセルを分散させた紫外線硬化型のアクリル樹脂を主成分とする防滑層を設けたことを特徴とする。
【０００７】
このような構成とすることにより、アクリル系マイクロカプセルが表面に露出して防滑効果を発揮し、該マイクロカプセルは弾性体であるため、適度な柔軟性を有しており、デッキ材上を素足で歩いても足裏が擦れることがない。
また、該マイクロカプセルは、アクリル系樹脂からなるため紫外線硬化型のアクリル樹脂に馴染みがよく、高充填しても表面から脱離しにくい。さらに、アクリル樹脂はＰＶＣと相溶性がよく、ＰＶＣに混合してもＰＶＣの物性を落とすことがないため、ＰＶＣを再利用することができ、本発明のデッキ材はリサイクル性に優れているものになる。
【０００８】
ここで、「主成分」とは、主成分となる樹脂組成物（塩化ビニル樹脂またはアクリル樹脂）の機能を妨げない範囲で他の成分を含有することを許容することを意味するものとし、特に主成分となる樹脂組成物（塩化ビニル樹脂またはアクリル樹脂）の含有割合を特定するものではないが、主成分となる樹脂組成物は樹脂組成物中、５０質量％以上であり、好ましくは７０質量％以上であり、特に好ましくは９０質量％以上（１００質量％を含む）である。
なお、本発明において上記以外でも「主成分」と表示した場合には、特にことわりがない限り上記と同様の意味を有するものとする。
【０００９】
より具体的には、上記アクリル系マイクロカプセルの平均粒径を８０μｍ〜３００μｍとし、上記防滑層は、アクリル樹脂とアクリル系マイクロカプセルとの体積比率を９：１〜１：９とすることが好ましい。
【００１０】
このようにすることにより、アクリル系マイクロカプセルが表面上に適度に露出し、防滑効果を高めることができる。
【００１１】
また、上記アクリル系マイクロカプセルは、アクリルニトリル、メタクリル酸アクリロニトリル、メチルメタクリレートまたはこれらのコポリマーを主成分とすることが好ましい。
【００１２】
このようにすることにより、特にリサイクル性に優れたものとなる。
【００１３】
なお、本発明において「Ｘ〜Ｙ」（Ｘ，Ｙは任意の数字）と表現した場合、特に断らない限り、「Ｘ以上Ｙ以下」の意であり、好ましくは「Ｘより大きくＹより小さい」の意である。また、その際のＸ及びＹは、四捨五入を考慮した数値である。
【発明を実施するための最良の形態】
【００１４】
以下、本発明のデッキ材の一実施形態を説明する。なお、本発明は、この実施形態に限定されるものではない。
【００１５】
本発明の一実施形態のデッキ材１は、図１又は２に示すように、塩化ビニル樹脂を主成分とする本体２の表面に、アクリル系マイクロカプセル３を分散させた紫外線硬化型のアクリル樹脂を主成分とする防滑層４を形成したものであり、横方向に接合してベランダやバルコニーなどの床面を形成するものである。
【００１６】
本体２は、図１に示すように、従来公知の塩化ビニル樹脂を主成分とする中空の平板などを用いることができ、押出成形などで製造されたものを用いることができる。
本体２には、塩化ビニル樹脂（ＰＶＣ）の他に、ＰＶＣと相溶性のよい樹脂、例えば、ＡＢＳ樹脂、アクリル樹脂などを含ませることができる。
また、本体２には、本発明の効果を阻害しない範囲内で、安定剤、滑剤、衝撃改良剤、着色剤、酸化防止剤、無機物などの充填剤、紫外線吸収剤、ブロッキング防止剤、帯電防止剤、加工助剤等を配合することができる。
本体２の厚みは、７０ｍｍ〜２０ｍｍ、好ましくは６０ｍｍ〜２０ｍｍ、より好ましくは５０ｍｍ〜２０ｍｍとする。
なお、本体２は、平板状の他、波形状、プリズムなどの形状にすることもできる。
【００１７】
アクリル系マイクロカプセル３は、アクリロニトリル、メタクリル酸アクリロニトリル、メチルメタクリレート等またはこれらのコポリマーなどのアクリル系樹脂を主成分とする樹脂を外殻としたマイクロバルーンを用いることができ、相分離法、ｉｎ−ｓｉｔｕ重合法、界面重合法、スプレードライング法、液中乾燥によりマイクロカプセル化する液中乾燥法、融解分散冷却法などにより製造することができる。
マイクロカプセル３の平均粒径は、好ましくは８０μｍ〜３００μｍ、より好ましくは８０μｍ〜２００μｍ、特に好ましくは８０μｍ〜１５０μｍとする。８０μｍ以上であると防滑性に特に効果があり、３００μｍを超えると作成が困難となる。
なお、平均粒径は、例えば、顕微鏡観察により視野内の無作為に選んだ１０個のバルーンの（直径＋短径）／２の平均値を算出して測定することができる。
また、マイクロカプセル３の外郭の厚みは、好ましくは０．０５μｍ〜０．３μｍ、より好ましくは０．０５μｍ〜０．２μｍ、特に好ましくは０．０５μｍ〜０．１５μｍとする。
【００１８】
防滑層４に用いる紫外線硬化型のアクリル樹脂は、架橋開始剤が添加され、樹脂材料に紫外線が照射されることより硬化するものであり、例えばアクリル系、メタクリル系等の１価もしくは多価単量体のモノマーを用いることができる。より具体的には、エポキシ（メタ）アクリレート、ポリウレタン（メタ）アクリレート、ポリエステル（メタ）アクリレート等のオリゴマーや、トリメチロールプロパントリアクリレート、トリメチロールプロパントリメタクリレート、ペンタエリスリトールトリアクリレート、ペンタエリスリトールトリメタクリレート、ペンタエリスリトールテトラアクリレート、ペンタエリスリトールテトラメタクリレート、ジペンタエリスリトールヘキサアクリレート、ジペンタエリスリトールヘキサメタクリレート、イソアミルアクリレート、エトキシジエチレングリコールアクリレート、メトキシジエチレングリコールアクリレート等が挙げられる。これらの樹脂材料は単独で用いてもよい。
【００１９】
架橋開始剤としては、開裂型の光開始剤及び水素引抜型の光開始剤のいずれを用いることもできるが、好ましくは水素引抜型であり、例えばベンゾフェノン、ミヒラーケトン、ジベンゾスベロン、２−エチルアントラキノン、イソブチルチオキサンソンなどのいずれか或いはこれらの二種類以上の組み合わせからなる混合物を用いるのが好ましい。但し、水素引抜型の光開始剤として前記に挙げた物質に限定するものではない。
防滑層４には、アクリル樹脂のほか、アクリル樹脂の物性を損なわない樹脂、例えば、アクリル変性シリコーン樹脂、アクリル変性フッ素樹脂などを含ませることができる。
また、防滑層４には、本発明の効果を損なわない範囲で酸化防止剤、光安定剤、可塑剤、増感剤等の添加剤を配合することができる。
【００２０】
防滑層４は、図２に示すように、紫外線硬化型のアクリル樹脂にアクリル系マイクロカプセル３を分散させ、表面上にアクリル系マイクロカプセル３が露出するように形成してあり、例えば、アクリル樹脂に対してアクリル系マイクロカプセル３を、好ましくは９：１〜１：９、より好ましくは５：５〜１：９、さらに好ましくは３：７〜１：９の割合で混合攪拌し、これを本体２の表面上に塗布し、紫外線を照射して硬化させて形成することができる。
防滑層４の厚みは、３０μｍ以上、好ましくは３０μｍ〜３００μｍ、より好ましくは３０μｍ〜２００μｍとする。厚みが３０μｍより薄いとアクリル系マイクロカプセル３が脱離しやすくなる。
【００２１】
防滑層４は、他の方法でも積層することができ、例えば、防滑層４を押出成形して作成し、これを本体２上に接着剤で貼り付ける方法、加熱した本体２に、押出成形した防滑層４の片面を接合し、熱圧着してラミネートする方法、防滑層４を、本体２上に共押出して、本体２上に直接積層させる方法等で形成することもできる。
【００２２】
デッキ材１は、アクリル系マイクロカプセル３が表面に露出しているため防滑効果を発揮し、アクリル系マイクロカプセル３は弾性体であるため、デッキ材１上を素足で歩いても足裏が擦れることがない。そのため、デッキ材１は、ベランダやバルコニーなどに好適に用いることができる。
また、アクリル系マイクロカプセル３は、アクリル系樹脂で形成してあるため紫外線硬化型のアクリル樹脂に馴染みがよく、高充填しても、表面から脱離しにくく、さらに、アクリル樹脂は塩化ビニル樹脂と相溶性がよいため、デッキ材１のリサイクル性は優れたものになる。
【実施例】
【００２３】
以下、本発明を実施例に基づいて、より具体的に説明する。ただし、本発明はこの実施例に限定されるものではない。
【００２４】
以下に示す実施例１〜５及び比較例１のサンプルを作成した。
【００２５】
（実施例１）
長さ１０００ｍｍ×幅３００ｍｍ×厚み３０ｍｍの塩化ビニル製板（三菱樹脂社製：商品名Ｊ３００Ｎ）の表面に、平均粒径１２０μｍのアクリル系マイクロカプセル（日本フィライト社製：商品名エクスパンセル９２０ＤＥ１２０）を分散させた紫外線硬化型のアクリル樹脂を塗布した後、高水銀ＵＶランプを用いて波長３６５ｎｍの紫外線を１分照射して硬化させ、厚み１４０μｍの防滑層を形成した。
なお、アクリル系マイクロカプセルはアクリロニトリル、メタクリル酸アクリロニトリルとメチルメタクリレートからなるものを用い、アクリル樹脂はエポキシ（メタ）アクリレートを用い、アクリル樹脂とアクリル系マイクロカプセルの体積比率は６：４として混合した。
【００２６】
（実施例２）
長さ１０００ｍｍ×幅３００ｍｍ×厚み３０ｍｍの塩化ビニル製板（三菱樹脂社製：商品名Ｊ３００Ｎ）の表面に、平均粒径１２０μｍのアクリル系マイクロカプセル（日本フィライト社製：商品名エクスパンセル９２０ＤＥ１２０）を分散させた紫外線硬化型のアクリル樹脂を塗布した後、高水銀ＵＶランプを用いて波長３６５ｎｍの紫外線を１分照射して硬化させ、厚み１４０μｍの防滑層を形成した。
なお、アクリル系マイクロカプセルはアクリロニトリル、メタクリル酸アクリロニトリルとメチルメタクリレートからなるものを用い、アクリル樹脂はエポキシ（メタ）アクリレートを用い、アクリル樹脂とアクリル系マイクロカプセルの体積比率は８：２として混合した。
【００２７】
（実施例３）
長さ１０００ｍｍ×幅３００ｍｍ×厚み３０ｍｍの塩化ビニル製板（三菱樹脂社製：商品名Ｊ３００Ｎ）の表面に、平均粒径８０μｍのアクリル系マイクロカプセル（日本フィライト社製：商品名エクスパンセル９２０ＤＥ８０）を分散させた紫外線硬化型のアクリル樹脂を塗布した後、高水銀ＵＶランプを用いて波長３６５ｎｍの紫外線を１分照射して硬化させ、厚み５０μｍの防滑層を形成した。
なお、アクリル系マイクロカプセルはアクリロニトリル、メタクリル酸アクリロニトリルとメチルメタクリレートからなるものを用い、アクリル樹脂はエポキシ（メタ）アクリレートを用い、アクリル樹脂とアクリル系マイクロカプセルの体積比率は９：１として混合した。
【００２８】
（実施例４）
長さ１０００ｍｍ×幅３００ｍｍ×厚み３０ｍｍの塩化ビニル製板（三菱樹脂社製：商品名Ｊ３００Ｎ）の表面に、平均粒径１５０μｍのアクリル系マイクロカプセル（日本フィライト社製：商品名エクスパンセル９２０ＤＥ１５０）を分散させた紫外線硬化型のアクリル樹脂を塗布した後、高水銀ＵＶランプを用いて波長３６５ｎｍの紫外線を１分照射して硬化させ、厚み２００μｍの防滑層を形成した。
なお、アクリル系マイクロカプセルはアクリロニトリル、メタクリル酸アクリロニトリルとメチルメタクリレートからなるものを用い、アクリル樹脂はエポキシ（メタ）アクリレートを用い、アクリル樹脂とアクリル系マイクロカプセルの体積比率は４：６として混合した。
【００２９】
（実施例５）
長さ１０００ｍｍ×幅３００ｍｍ×厚み３０ｍｍの塩化ビニル製板（三菱樹脂社製：商品名Ｊ３００Ｎ）の表面に、平均粒径４０μｍのアクリル系マイクロカプセル（日本フィライト社製：商品名エクスパンセル９２０ＤＥ４０）を分散させた紫外線硬化型のアクリル樹脂を塗布した後、高水銀ＵＶランプを用いて波長３６５ｎｍの紫外線を１分照射して硬化させ、厚み１４０μｍの防滑層を形成した。
なお、アクリル系マイクロカプセルはアクリロニトリル、メタクリル酸アクリロニトリルとメチルメタクリレートからなるものを用い、アクリル樹脂はエポキシ（メタ）アクリレートを用い、アクリル樹脂とアクリル系マイクロカプセルの体積比率は６：４として混合した。
【００３０】
（比較例１）
長さ１０００ｍｍ×幅３００ｍｍ×厚み３０ｍｍの塩化ビニル製板（三菱樹脂社製：商品名Ｊ３００Ｎ）の表面に、平均粒径３９μｍの球状アルミナ（マイクロン社製：商品名Ａ−３５−０１）を分散させた紫外線硬化型のアクリル樹脂を塗布した後、高水銀ＵＶランプを用いて波長３６５ｎｍの紫外線を１分照射して硬化させ、厚み１４０μｍの防滑層を形成した。
なお、アクリル樹脂はエポキシ（メタ）アクリレートを用い、アクリル樹脂と球状アルミナの体積比率は６：４として混合した。
【００３１】
実施例１〜５及び比較例１のサンプルに対して、以下の評価を行なった。その結果を下記表１に示す。
【００３２】
（防滑性）
１．乾燥状態
表面が乾燥している状態で試験者がＰＶＣ製のスリッパを履いて表面上を歩行し、感応式で評価を行なった。評価基準は以下に示す。
◎：滑らない
○：滑りにくい
△：やや滑りにくい
×：滑りやすい
２．湿潤状態
表面に散水し、表面が湿潤している状態で試験者がＰＶＣ製のスリッパを履いて表面上を歩行し、感応式で評価を行なった。評価基準は以下に示す。
◎：滑らない
○：滑りにくい
△：やや滑りにくい
×：滑りやすい
【００３３】
（防滑持続性）
表面が乾燥している状態で試験者がＰＶＣ製のスリッパを履き、表面上で一万回足踏みをした後の表面の粒子の脱離状態を観察した。評価基準は以下に示す。
○：粒子の脱離なし
×：粒子の脱離あり
【００３４】
（安全性）
表面が乾燥している状態で試験者が素足で表面上を歩行し、感応式で評価を行なった。評価基準は以下に示す。
◎：問題なし
△：少し痛みを感じる（足裏に擦り傷ができない程度）
×：痛みを感じる（足裏に擦り傷ができそうな程度）
【００３５】
【表１】
2010084398.tif 000003
【００３６】
（結果）
実施例１〜５は、防滑性に優れているとともに、防滑持続性及び安全性にも優れていた。
比較例１は、防滑性に優れているものの防滑持続性及び安全性に劣るものであった。
【図面の簡単な説明】
【００３７】
【図１】本発明の一実施形態のデッキ材を示した側面図である。
【図２】図１のデッキ材の表面側の一部を模式的に示した拡大断面図である。
【符号の説明】
【００３８】
１デッキ材  ２本体  ３アクリル系マイクロカプセル  ４防滑層
【図１】
2010084398.tif 000004
【図２】
2010084398.tif 000005